(57)【要約】  従来よりもさらに方向性電磁鋼板の磁気特性を向上させる。質量％で、Ｃ：0.002％以上0.080％以下、Si：2.00％以上8.00％以下、Mn：0.02％以上0.50％以下、酸可溶性Alを0.003％以上0.010％未満、Ｓおよび／またはSeを合計で0.005％以上0.010％以下並びにSnおよび／またはSbを合計で0.005％以上1.000％以下含有し、Ｎを0.006％未満に抑制し、残部はFeおよび不可避的不純物からなる成分組成を有する鋼スラブを1300℃以下で加熱し、該鋼スラブに熱間圧延を施して熱延鋼板とし、該熱延鋼板に、１回または中間焼鈍を挟む２回以上の冷間圧延を施して最終板厚を有する冷延鋼板とし、該冷延鋼板に一次再結晶焼鈍を施し、該一次再結晶焼鈍後の前記冷延鋼板の表面に焼鈍分離剤を塗布してから二次再結晶焼鈍を施す方向性電磁鋼板の製造方法を提供する。
2017094797.tif 000002
【特許請求の範囲】
【請求項１】
質量％で、
Ｃ：0.002％以上0.080％以下、
Si：2.00％以上8.00％以下、
Mn：0.02％以上0.50％以下、
酸可溶性Alを0.003％以上0.010％未満、
Ｓおよび／またはSeを合計で0.005％以上0.010％以下並びに
Snおよび／またはSbを合計で0.005％以上1.000％以下
含有し、Ｎを0.006％未満に抑制し、残部はFeおよび不可避的不純物からなる成分組成を有する鋼スラブを1300℃以下で加熱し、
該鋼スラブに熱間圧延を施して熱延鋼板とし、
該熱延鋼板に、１回または中間焼鈍を挟む２回以上の冷間圧延を施して最終板厚を有する冷延鋼板とし、
該冷延鋼板に一次再結晶焼鈍を施し、
該一次再結晶焼鈍後の前記冷延鋼板の表面に焼鈍分離剤を塗布してから二次再結晶焼鈍を施すことを特徴とする方向性電磁鋼板の製造方法。
【請求項２】
質量％で、Snおよび／またはSbを合計で0.020％以上0.300％以下含有することを特徴とする請求項１に記載の方向性電磁鋼板の製造方法。
【請求項３】
前記成分組成は、さらに、
質量％で、
Ni：0.005％以上1.5％以下、
Cu：0.005％以上1.5％以下、
Cr：0.005％以上0.1％以下、
Ｐ：0.005％以上0.5％以下、
Mo：0.005％以上0.5％以下、
Ti：0.0005％以上0.1％以下、
Nb：0.0005％以上0.1％以下、
Ｖ：0.0005％以上0.1％以下、
Ｂ：0.0002％以上0.0025％以下、
Bi：0.005％以上0.1％以下、
Te：0.0005％以上0.01％以下および
Ta：0.0005％以上0.01％以下
のうちから選ばれる１種または２種以上を含有することを特徴とする、請求項１または２に記載の方向性電磁鋼板の製造方法。
【請求項４】
前記冷延鋼板に窒化処理を施す請求項１〜３のいずれか１項に記載の方向性電磁鋼板の製造方法。
【請求項５】
前記焼鈍分離剤に、硫化物、硫酸塩、セレン化物、およびセレン酸塩の１種または２種以上が添加されている請求項１〜４のいずれか１項に記載の方向性電磁鋼板の製造方法。
【請求項６】
前記冷延鋼板に磁区細分化処理を施す請求項１〜５のいずれか１項に記載の方向性電磁鋼板の製造方法。
【請求項７】
前記磁区細分化処理が、前記二次再結晶焼鈍後の前記冷延鋼板への電子ビーム照射によるものである、請求項６に記載の方向性電磁鋼板の製造方法。
【請求項８】
前記磁区細分化処理が、前記二次再結晶焼鈍後の前記冷延鋼板へのレーザー照射によるものである、請求項６に記載の方向性電磁鋼板の製造方法。
【発明の詳細な説明】
【技術分野】
【０００１】
本発明は、鋼の結晶粒が、ミラー指数で板面に{110}面が、また圧延方向に<001>方位がそれぞれ集積した、いわゆる方向性電磁鋼板を製造する方法に関するものである。
【背景技術】
【０００２】
方向性電磁鋼板は、主に変圧器や発電機等の電気機器の鉄心材料として用いられる軟磁気特性材料であって、鉄の磁化容易軸である<001>方位が鋼板の圧延方向に高度に揃った結晶組織を有する。このような集合組織は、方向性電磁鋼板の製造工程のうち、二次再結晶焼鈍の際に、いわゆるゴス（Goss）方位と称される(110)[001]方位の結晶粒を優先的に巨大成長させる、二次再結晶を通じて形成される。【０００３】
従来、このような方向性電磁鋼板は、3質量％程度のSiと、MnＳ，MnSe，AlＮなどのインヒビター成分を含有するスラブを、1300℃を超える温度で加熱し、インヒビター成分を一旦固溶させたのち、熱間圧延し、必要に応じて熱延板焼鈍を施して、１回または中間焼鈍を挟む２回以上の冷間圧延によって最終板厚とし、ついで湿（潤）水素雰囲気中で一次再結晶焼鈍を施して一次再結晶および脱炭を行ったのち、マグネシア（MgＯ）を主剤とする焼鈍分離剤を塗布してから、二次再結晶およびインヒビター成分の純化のために、1200℃で５ｈ程度の最終仕上げ焼鈍を行うことによって製造されてきた（例えば、特許文献１、特許文献２、特許文献３）。【０００４】
上述したとおり、従来の方向性電磁鋼板の製造に際しては、MnＳ，MnSe，AlＮなどの析出物（インヒビター成分）をスラブ段階で含有させ、1300℃を超える高温でのスラブ加熱によってこれらのインヒビター成分を一旦固溶させ、後工程で微細析出させることにより二次再結晶を発現させるという手法が採用されてきた。【０００５】
すなわち、従来の方向性電磁鋼板の製造工程では、1300℃を超える高温でのスラブ加熱が必要であったため、その製造コストは極めて高いものとならざるを得ず、近年の製造コスト低減の要求に応えることができないというところに問題を残していた。【０００６】
こうした課題を解決するために、例えば、特許文献４では、酸可溶性Al（sol.Al）を0.010〜0.060％含有させ、スラブ加熱を低温に抑え脱炭焼鈍工程で適正な窒化雰囲気下で窒化を行なうことにより、二次再結晶時に（Al，Si）Ｎを析出させインヒビターとして用いる方法が提案されている。【０００７】
ここで、（Al，Si）Ｎは、鋼中に微細分散し有効なインヒビターとして機能し、上記の製造方法による窒化処理後の鋼板では、窒化珪素を主体とした析出物(Si３Ｎ４もしくは(Si，Mn)Ｎ)が表層のみに形成される。そして、引き続いて行われる二次再結晶焼鈍において、窒化珪素を主体とした析出物はより熱力学的に安定したAl含有窒化物（（Al，Si）Ｎ、あるいはAlＮ）に変化する。この際、非特許文献１によれば、表層近傍に存在したSi３Ｎ４は、二次再結晶焼鈍の昇温中に固溶する一方、窒素は鋼中へ拡散し、900℃を超える温度になると板厚方向にほぼ均一なAl含有窒化物として析出し、全板厚で粒成長抑制力（インヒビション効果）を得ることができるとされている。なお、この手法によれば、高温でのスラブ加熱を用いた析出物の分散制御に比べて、比較的容易に板厚方向に同じ析出物量と析出物粒径を得ることができる。【０００８】
一方、最初からスラブにインヒビター成分を含有させずに二次再結晶を発現させる技術についても検討が進められている。例えば、特許文献５には、インヒビター成分を含有させなくとも二次再結晶出来る技術（インヒビターレス法）が示されている。
【先行技術文献】
【特許文献】
【０００９】
【特許文献１】米国特許第1965559号公報
【特許文献２】特公昭40−15644号公報
【特許文献３】特公昭51−13469号公報
【特許文献４】特許第2782086号公報
【特許文献５】特開2000-129356号公報
【非特許文献】
【００１０】
【非特許文献１】Y. Ushigami et al. "Precipitation Behaviors of Injected Nitride Inhibitors during Secondary Recrystallization Annealing in Grain Oriented Silicon Steel" Materials Science Forum Vols. 204-206 (1996) pp. 593-598
【発明の概要】
【発明が解決しようとする課題】
【００１１】
上記インヒビターレス法では、高温でのスラブ加熱が不要であり、低コストで方向性電磁鋼板を製造することが可能であるが、インヒビター成分を有しないが故に正常粒成長（一次再結晶粒成長）の抑制力が不足し、二次再結晶時に成長するゴス粒の方位が悪く、高温スラブ加熱材に比べて製品の磁気特性が劣ることとなる。【００１２】
本発明は、上記の課題に鑑み、高温スラブ加熱を必要としない低コストかつ高生産性を有する方向性電磁鋼板の製造方法であって、正常粒成長の抑制力を強化し、二次再結晶時に成長するゴス粒の方位を先鋭化させ、磁気特性を向上させる方法を提供することを目的とする。
【課題を解決するための手段】
【００１３】
発明者らは、上記の課題を解決すべく、鋭意検討を重ねた。
その結果、sol.Al、Ｓ、Se、SnおよびSbの成分元素について、従来認知されているインヒビターとして機能させるための含有量に満たない、微小量域において、これらの各成分の含有量を相互に規制することによって、1300℃以下の低温域のスラブ加熱であっても正常粒成長の抑制力が得られることを新規に知見するに至った。【００１４】
さらに、本発明は、後工程で窒化処理を適用することでAlＮではなく窒化珪素（Si３Ｎ４）を析出させて、正常粒成長の抑制力として機能させること、および二次再結晶焼鈍前に鋼板に塗布する焼鈍分離剤中に硫化物、硫酸塩、セレン化物およびセレン酸塩のうちから選んだ一種または二種以上を添加することで二次再結晶直前の正常粒成長の抑制力として機能させることが、正常粒成長の抑制力をさらに強化し、磁気特性の更なる向上に寄与することも見出した。以上より、本発明は、高温スラブ加熱を必要としない低コスト、高生産性を有する方向性電磁鋼板の製造方法において、高温スラブ加熱材と同等の磁気特性を有する方向性電磁鋼板の製造を工業的に可能ならしめたものである。【００１５】
上記課題を解決する本発明の要旨構成は、以下のとおりである。
１．質量％で、
Ｃ：0.002％以上0.080％以下、
Si：2.00％以上8.00％以下、
Mn：0.02％以上0.50％以下、
酸可溶性Alを0.003％以上0.010％未満、
Ｓおよび／またはSeを合計で0.005％以上0.010％以下並びに
Snおよび／またはSbを合計で0.005％以上1.0％以下
含有し、Ｎを0.006％未満に抑制し、残部はFeおよび不可避的不純物からなる成分組成を有する鋼スラブを1300℃以下で加熱し、
該鋼スラブに熱間圧延を施して熱延鋼板とし、
該熱延鋼板に、１回または中間焼鈍を挟む２回以上の冷間圧延を施して最終板厚を有する冷延鋼板とし、
該冷延鋼板に一次再結晶焼鈍を施し、
該一次再結晶焼鈍後の前記冷延鋼板の表面に焼鈍分離剤を塗布してから二次再結晶焼鈍を施す方向性電磁鋼板の製造方法。【００１６】
２．質量％で、Snおよび／またはSbを合計で0.020％以上0.300％以下含有する上記１に記載の方向性電磁鋼板の製造方法。【００１７】
３．前記成分組成は、さらに、
質量％で、
Ni：0.005％以上1.5％以下、
Cu：0.005％以上1.5％以下、
Cr：0.005％以上0.1％以下、
Ｐ：0.005％以上0.5％以下、
Mo：0.005％以上0.5％以下、
Ti：0.0005％以上0.1％以下、
Nb：0.0005％以上0.1％以下、
Ｖ：0.0005％以上0.1％以下、
Ｂ：0.0002％以上0.0025％以下、
Bi：0.005％以上0.1％以下、
Te：0.0005％以上0.01％以下および
Ta：0.0005％以上0.01％以下
のうちから選ばれる１種または２種以上を含有する、上記１または２に記載の方向性電磁鋼板の製造方法。【００１８】
４．前記冷延鋼板に窒化処理を施す上記１〜３のいずれか１項に記載の方向性電磁鋼板の製造方法。【００１９】
５．前記焼鈍分離剤に、硫化物、硫酸塩、セレン化物、およびセレン酸塩の１種または２種以上が添加されている上記１〜４のいずれか１項に記載の方向性電磁鋼板の製造方法。【００２０】
６．前記冷延鋼板に磁区細分化処理を施す上記１〜５のいずれか１項に記載の方向性電磁鋼板の製造方法。【００２１】
７．前記磁区細分化処理が、前記二次再結晶焼鈍後の前記冷延鋼板への電子ビーム照射によるものである、上記６に記載の方向性電磁鋼板の製造方法。【００２２】
８．前記磁区細分化処理が、前記二次再結晶焼鈍後の前記冷延鋼板へのレーザー照射によるものである、上記６に記載の方向性電磁鋼板の製造方法。
【発明の効果】
【００２３】
本発明によれば、Ｎ量、sol.Al量、Sn＋Sb量、およびＳ＋Se量を制御することで正常粒成長の抑制力が強化され、二次再結晶時に成長するゴス粒の方位が先鋭化し、低温スラブ加熱法の課題であった製品の磁気特性を大幅に向上させることができる。特に、高磁束密度化が困難とされる板厚：0.23mmのような薄い鋼板であっても、二次再結晶焼鈍後の磁束密度Ｂ8が1.92Ｔ以上という優れた磁気特性をコイル全長で安定的に得ることができる。【００２４】
また、さらに追加で窒化処理や焼鈍分離剤への所定成分の添加を施した場合には、磁束密度Ｂ8が1.94Ｔ以上という極めて優れた磁気特性を得ることができる。【００２５】
しかも、上記の窒化処理や焼鈍分離剤への所定成分の添加を施した場合には、磁区細分化処理後の鉄損Ｗ17/50が0.70W/kg以下という、高温スラブ加熱材に匹敵するレベルの優れた鉄損特性を、低コスト、高生産性プロセスである本製造方法で得ることができる。
【図面の簡単な説明】
【００２６】
【図１】製品板の磁束密度Ｂ8に及ぼす素材中のSn＋Sb量の影響を示したグラフである。
【発明を実施するための形態】
【００２７】
［成分組成］
以下、本発明の一実施形態による方向性電磁鋼板の製造方法について説明する。まず、鋼の成分組成の限定理由について述べる。なお、本明細書において、各成分元素の含有量を表す「％」は、特に断らない限り「質量％」を意味する。
【００２８】
Ｃ：0.002％以上0.080％以下
Ｃは、0.002％に満たないと、Ｃによる粒界強化効果が失われ、スラブに割れが生じるなど、製造に支障を来たす欠陥を生ずるようになる。一方、0.080％を超えると、脱炭焼鈍で、磁気時効の起こらない0.005％以下に低減することが困難となる。よって、Ｃは0.002％以上0.080％以下の範囲とするのが好ましい。
【００２９】
Si：2.00％以上8.00％以下
Siは、鋼の電気抵抗を増大させ、鉄損の一部を構成する渦電流損を低減するのに極めて有効な元素である。鋼板に、Siを添加していった場合、含有量が11％までは、電気抵抗が単調に増加するものの、含有量が8.00％を超えたところで、加工性が著しく低下する。一方、含有量が2.00％未満では、電気抵抗が小さくなり良好な鉄損特性を得ることができない。そのため、Si量は2.00％以上8.00％以下とした。より好ましくは2.50％以上4.50％以下である。
【００３０】
Mn：0.02％以上0.50％以下
Mnは、ＳやSeと結合してMnＳやMnSeを形成し、これらのMnＳやMnSeが微量であっても粒界偏析元素との併用によって、二次再結晶焼鈍の昇温過程において正常粒成長を抑制するように作用する。しかしながら、Mn量が0.02％に満たないと、この作用が、正常粒成長の抑制力不足となる。一方、Mn量が0.50％を超えると、熱延前のスラブ加熱過程において、Mnを完全固溶させるためには高温でのスラブ加熱が必要となるだけでなく、MnＳやMnSeが粗大析出してしまうために、正常粒成長の抑制力が低下する。そのため、Mn量は0.02％以上0.50％以下とした。
【００３１】
Ｓおよび／またはSe：合計で0.005％以上0.010％以下
ＳおよびSeは、本発明の特徴の一つである。ＳおよびSeは、上述の通り、Mnと結合して正常粒成長の抑制作用を発現するが、Ｓおよび／またはSeの合計含有量が0.005％未満では、正常粒成長の抑制力不足となるので、Ｓおよび／またはSeは合計含有量で0.005％以上含有させることが好ましい。一方、合計含有量が0.010％を超えると、本発明の特徴である1300℃以下の低温スラブ加熱過程においてMnＳやMnSeが完全固溶できず、正常粒成長の抑制力不足となる。そのため、Ｓおよび／またはSeは、合計含有量で0.005％以上0.010％以下とした。
【００３２】
sol.Al：0.003％以上0.010％未満
Alは、表面に緻密な酸化膜を形成し、窒化の際にその窒化量の制御を困難にしたり、脱炭を阻害することもあるため、Alはsol.Al量で0.010％未満に抑制する。酸素親和力の高いAlは、製鋼で微量添加することにより鋼中の溶存酸素量を低減し、特性劣化につながる酸化物系介在物の低減などを見込める。この観点から、sol.Alを0.003％以上含有させることにより、磁気特性の劣化を抑制することができる。
【００３３】
Ｎ：0.006％未満
Ｎもまた、ＳやSeと同様、過剰に存在すると、二次再結晶を困難にする。特にＮ量が0.006％以上になると、二次再結晶が生じ難くなり、磁気特性が劣化するので、Ｎは0.006％未満に抑制するものとした。
【００３４】
SnおよびSbの少なくとも1種：Snおよび／またはSbの合計含有量が0.005％以上1.000％以下
SnおよびSbは本発明の特徴の一つである。SnおよびSbは粒界偏析元素であり、これらの元素を含有させることで、正常粒成長の抑制力が増加し、二次再結晶の駆動力が高まり、二次再結晶を安定化させることができる。Snおよび／またはSbの合計含有量が0.005％未満では、正常粒成長の抑制力効果が不十分であり、また、合計含有量が1.000％を超えると、正常粒成長の抑制力過多による二次再結晶が不安定になり磁気特性の劣化を招く。加えて、粒界脆化や圧延荷重増加による製造性も困難となる。そのため、Snおよび／またはSbは、合計含有量で0.005％以上1.000％以下とした。また、磁気特性バラツキ低減や製造性を考慮し、より好ましくは、0.020％以上0.300％以下とした。
【００３５】
ここで、SnおよびSbの含有量を上記の範囲とするに至った実験について以下に説明する。
【００３６】
表１は、Sn＋Sb量に応じて変化する製品板の磁束密度Ｂ8を示した表である。残部はFeおよび不可避的不純物からなる表１に示す各鋼の220mm厚のスラブを、1200℃に加熱したのち、2.5mm厚まで熱間圧延した。ついで、1000℃で60ｓの熱延板焼鈍後、0.27mm厚まで冷間圧延してから、820℃で100ｓの一次再結晶焼鈍を施した。この一次再結晶焼鈍時での500〜700℃間の昇温速度は200℃/ｓとした。ついで、鋼板表面にMgＯを主成分とする焼鈍分離剤を塗布してから、1200℃で10時間の純化焼鈍を兼ねた二次再結晶焼鈍を行い、引き続きリン酸塩系の絶縁張力コーティングの塗布、焼付けと鋼帯の平坦化を目的とする平坦化焼鈍を施して製品とし、それぞれの条件下での試験片を得た。
【００３７】
【表１】
2017094797.tif 000003
【００３８】
図１に、製品板の磁束密度Ｂ8に及ぼす素材中のSn＋Sb量（SnとSbの合計量）の影響について調べた結果を示す。図１に示したとおり、Ｓおよび／またはSeを合計で0.005％以上0.010％以下とした上で、素材中のSn＋Sb量を適正な値に制御することで、磁束密度が向上した。特に、Snおよび／またはSbを合計で0.005％以上1.000％以下に制御することで磁束密度Ｂ8が1.88Ｔ以上となった。また、Snおよび／またはSbを合計で、0.020％以上0.300％以下に制御することで磁束密度Ｂ8が1.900Ｔ以上となった。
【００３９】
Ｓおよび／またはSeを合計で0.005％以上0.010％以下とした上で、素材中のSn＋Sb量を適正な値に制御することで製品板の磁束密度が向上した理由については必ずしも明確ではないが、発明者らは以下のように考えている。ＳおよびSeは、MnS、MnSeあるいはCu2S、Cu2Seといった析出物と固溶Ｓ、Se分による粒界偏析効果の併用により、正常粒成長の抑制効果が強化され、二次再結晶時に成長するゴス粒の方位が先鋭化し、低温スラブ加熱法の課題であった製品の磁気特性を大幅に向上させることができる。さらに、SnおよびSbは、粒界偏析元素として知られており、正常粒成長の抑制力として寄与すると考えられる。さらに、本発明のように、Sおよび/またはSeが多く含まれる場合には、硫化物、セレン化物の析出量に加え、Sおよび/またはSeの固溶量も増加すると考えられる。Ｓおよび/またはSeの固溶量が増加することでＳおよび/またはSeの粒界偏析量も増加し、SnおよびSbが粒界偏析しやすい状況（いわゆる共偏析（co‐segregation））となり、粒界偏析の効果が増大するものと考えられる。
【００４０】
以上、本発明の基本成分について説明した。上記成分以外の残部はＦｅおよび不可避的不純物であるが、本発明では、その他にも必要に応じて、以下に示す元素を適宜含有させることができる。
【００４１】
Ni：0.005％以上1.5％以下
Niは、オーステナイト生成元素であるため、オーステナイト変態を利用することで熱延板組織を改善し、磁気特性を向上させる上で有用な元素である。しかしながら、含有量が0.005％未満では、磁気特性の向上効果が小さく、一方含有量が1.5％超では、加工性が低下するため通板性が悪くなるほか、二次再結晶が不安定となり磁気特性が劣化するので、Niは0.005〜1.5％の範囲とした。
【００４２】
Cu：0.005以上1.5％以下、Cr：0.005以上0.1％以下、Ｐ：0.005以上0.5％以下、Mo：0.005以上0.5％以下、Ti：0.0005以上0.1％以下、Nb：0.0005以上0.1％以下、Ｖ：0.0005以上0.1％以下、Ｂ：0.0002以上0.0025％以下、Bi：0.005以上0.1％以下、Te：0.0005以上0.01％以下、Ta：0.0005以上0.01％以下
Cu、Cr、Ｐ、Mo、Ti、Nb、Ｖ、Ｂ、Bi、TeおよびTaはいずれも、磁気特性向上に有用な元素であるが、それぞれの含有量が上記範囲の下限値に満たないと、磁気特性の改善効果が乏しく、一方それぞれの含有量が上記範囲の上限値を超えると、二次再結晶が不安定になり磁気特性の劣化を招く。従って、Cuは0.005％以上1.5％以下、Crは0.005％以上0.1％以下、Ｐは0.005％以上0.5％以下、Moは0.005以上0.5％以下、Tiは0.0005以上0.1％以下、Nbは0.0005以上0.1％以下、Ｖは0.0005以上0.1％以下、Ｂは0.0002以上0.0025％以下、Biは0.005以上0.1％以下、Teは0.0005以上0.01％以下、Taは0.0005以上0.01％以下の範囲でそれぞれ含有させることができる。
【００４３】
本発明は、微量析出物と粒界偏析元素を併用した、繊細(Subtle)抑制力(Inhibition)制御（Control）（SIC法）とも言うべき方法である。SIC法は、低温スラブ加熱と正常粒成長の抑制効果を同時に達成することのできる、従来のインヒビターを使用する技術や、インヒビターレス技術よりも優れた利点を有する。
【００４４】
ＳおよびSeは、スラブ加熱工程で再固溶した場合、熱延時にMnＳおよびMnSeとして微細析出し、正常粒成長の抑制力強化に寄与すると考えられる。一方、Ｓおよび／またはSeが合計で0.005％未満の場合にはその効果が十分ではないために磁気特性向上効果が得られず、Ｓおよび／またはSeが合計で0.010％超の場合には1300℃以下の低温スラブ加熱工程で再固溶が不十分となり、急激に正常粒成長の抑制力が低下し、二次再結晶不良を引き起こすと考えられる。
【００４５】
次に、本発明の製造方法について説明する。
［加熱］
上記の成分組成を有する鋼スラブに、スラブ加熱を行う。スラブ加熱温度は1300℃以下とする。1300℃超で加熱する場合、通常のガス加熱ではなく、誘導加熱等の特別な加熱炉を使用する必要があるため、コスト、生産性および歩留まり等の観点から不利となる。
【００４６】
［熱間圧延］
その後、熱間圧延を行う。熱間圧延の条件は、例えば、圧下率は95％以上とし、熱延後の板厚は、1.5〜3.5mmとする。圧延終了温度は800℃以上が望ましい。熱延後の巻き取り温度は500〜700℃程度が望ましい。
【００４７】
［熱延板焼鈍］
熱間圧延後、必要であれば、熱延板焼鈍することで熱延板組織の改善を行う。この時の熱延板焼鈍は、均熱温度：800℃以上1200℃以下、均熱時間：2ｓ以上300ｓ以下の条件で行うことが好ましい。
熱延板焼鈍の均熱温度が800℃未満では、熱延板組織の改善が完全ではなく、未再結晶部が残存するため、所望の組織を得ることができないおそれがある。一方、均熱温度が1200℃超では、AlＮ、MnSeおよびMnＳの溶解が進行し、二次再結晶過程でインヒビターの抑制力が不足して、二次再結晶しなくなる結果、磁気特性の劣化を引き起こすこととなる。従って、熱延板焼鈍の均熱温度は800℃以上1200℃以下とすることが好ましい。
【００４８】
また、均熱時間が2ｓに満たないと、高温保持時間が短いために、未再結晶部が残存し、所望の組織を得ることができなくなるおそれがある。一方、均熱時間が300ｓを超えると、AlＮ、MnSeおよびMnＳの溶解が進行し、微量に添加したＮ、sol.Al、Sn＋Sb、およびＳ＋Seの上記した効果が弱まり、冷延組織の不均質化が進行する結果、二次再結晶焼鈍板の磁気特性が劣化する。従って、熱延板焼鈍の均熱時間は2ｓ以上300ｓ以下とすることが好ましい。
【００４９】
［冷間圧延］
次いで、熱間圧延後または熱延板焼鈍後に、鋼板を、中間焼鈍を挟む２回以上の冷間圧延によって最終板厚まで圧延する。この場合、中間焼鈍は、熱延板焼鈍と同じ思想で、均熱温度：800℃以上1200℃以下、均熱時間：２ｓ以上300ｓ以下とすることが好ましい。
【００５０】
冷間圧延については、最終冷間圧延における圧下率を80％以上95％以下とすることで、より良好な一次再結晶焼鈍板集合組織を得ることができる。また、圧延温度を100〜250℃に上昇させて圧延を行うことや、冷間圧延の途中で100〜250℃の範囲での時効処理を１回または複数回行うことは、ゴス組織を発達させる上で有効である。
【００５１】
［一次再結晶焼鈍］
上記の冷間圧延後、好ましくは均熱温度：700℃以上1000℃以下で一次再結晶焼鈍を施す。また、この一次再結晶焼鈍は、例えば湿水素雰囲気中で行えば、鋼板の脱炭も兼ねさせることができる。ここで、一次再結晶焼鈍における均熱温度が700℃未満では、未再結晶部が残存し、所望の組織を得ることができないおそれがある。一方、均熱温度が1000℃超では、ゴス方位粒の二次再結晶が起こってしまう可能性がある。従って、一次再結晶焼鈍における均熱温度は700℃以上1000℃以下とすることが好ましい。また、一次再結晶焼鈍に際しては、500〜700℃の温度域の平均昇温速度を50℃/s以上とすることが好ましい。
【００５２】
［窒化処理］
さらに、本発明では、一次再結晶焼鈍から二次再結晶焼鈍までのいずれかの段階で窒化処理を適用することができる。この窒化処理は、一次再結晶焼鈍後、アンモニア雰囲気中で熱処理を行うガス窒化や、塩浴中で熱処理を行う塩浴窒化、さらにはプラズマ窒化や、窒化物を焼鈍分離剤中に含有させたり、二次再結晶焼鈍雰囲気を窒化雰囲気とするなどの公知の技術が適用できる。
【００５３】
［二次再結晶焼鈍］
その後、必要であれば鋼板表面にMgＯを主成分とする焼鈍分離剤を塗布したのち、二次再結晶焼鈍を行う。その際、焼鈍分離剤中に硫化物、硫酸塩、セレン化物およびセレン酸塩のうちから選んだ一種または二種以上を添加することができる。当該添加物は二次再結晶焼鈍中に分解したのち、鋼中に浸硫、浸セレンし、インヒビション効果をもたらす。二次再結晶焼鈍の焼鈍条件についても、特に制限はなく、従来公知の焼鈍条件で行えば良い。なお、この時の焼鈍雰囲気を水素雰囲気とすると、純化焼鈍も兼ねることができる。その後、絶縁被膜塗布工程および平坦化焼鈍工程を経て、所望の方向性電磁鋼板を得る。この時の絶縁被膜塗布工程および平坦化焼鈍工程の製造条件についても、特段の規定はなく、常法に従えば良い。
【００５４】
上記の条件を満たして製造された方向性電磁鋼板は、二次再結晶後に極めて高い磁束密度を有し、併せて低い鉄損特性を有する。ここに、高い磁束密度を有するということは二次再結晶過程においてゴス方位およびその近傍方位のみが優先成長したことを示している。ゴス方位およびその近傍になるほど、二次再結晶粒の成長速度は増大することから、高磁束密度化するということは潜在的に二次再結晶粒径が粗大化することを示しており、ヒステリシス損低減の観点からは有利であるが、渦電流損低減の観点からは不利となる。
【００５５】
［磁区細分化処理］
従って、このような鉄損低減という最終目標に対しての相反する事象を解決するために、磁区細分化処理を施すことが好ましい。適切な磁区細分化処理を施すことで、二次再結晶粒径粗大化により不利となっていた渦電流損が低減し、ヒステリシス損の低減と併せて、極めて低い鉄損特性を得ることができる。
【００５６】
磁区細分化処理としては、公知の全ての耐熱型または非耐熱型の磁区細分化処理が適用できるが、二次再結晶焼鈍後の鋼板表面に電子ビームまたはレーザーを照射する方法を用いれば、鋼板の板厚方向内部まで磁区細分化効果を浸透させることができるので、エッチング法などの他の磁区細分化処理よりも極めて低い鉄損特性を得ることができる。
【００５７】
その他の製造条件は、方向性電磁鋼板の一般的な製造方法に従えばよい。
【実施例】
【００５８】
（実施例１）
表２に示す種々の成分組成からなる220mm厚の鋼スラブを、1250℃に加熱したのち、2.7mm厚まで熱間圧延した。ついで、1020℃で60ｓの熱延板焼鈍後、0.27mm厚まで冷間圧延してから、840℃で120ｓの一次再結晶焼鈍を施した。この一次再結晶焼鈍時における500〜700℃間の昇温速度は100℃/ｓとした。【００５９】
ついで、鋼板表面にMgＯを主成分とする焼鈍分離剤を塗布してから、1200℃で10時間の純化焼鈍を兼ねた二次再結晶焼鈍を行い、引き続きリン酸塩系の絶縁張力コーティングの塗布、焼付けと鋼帯の平坦化を目的とする平坦化焼鈍を施して製品とした。
かくして得られた製品の磁気特性について調べた結果を、表２に併記する。【００６０】
【表２】
2017094797.tif 000004
【００６１】
表２に示したように、Ｓおよび／またはSeを合計で0.005％以上0.010％以下とした上で、素材中のSn＋Sb量を適正な値に制御することで、磁束密度が向上した。特に、Snおよび／またはSbを合計で0.005％以上1.000％以下に制御することで磁束密度Ｂ8が1.900Ｔ以上となった。また、Snおよび／またはSbを合計で0.020％以上0.300％以下に制御することで磁束密度Ｂ8が1.920Ｔ以上となった。【００６２】
（実施例２）
表２中、No.13および、No.18の鋼スラブを、1230℃に加熱したのち、2.7mm厚まで熱間圧延した。ついで、1000℃で60ｓの熱延板焼鈍後、1回目の冷間圧延により2.0mmの中間厚まで圧延した。ついで、1040℃で60ｓの中間焼鈍後、2回目の冷間圧延により0.23mm厚まで冷間圧延してから、820℃で120ｓの一次再結晶焼鈍を施した。この一次再結晶焼鈍時における500〜700℃間の昇温速度は150℃/ｓとした。ついで、表３に示す条件で窒化処理および焼鈍分離剤中への硫酸塩添加の検討を行った。窒素化処理は、一次再結晶焼鈍板についてアンモニアを含有するガス雰囲気中で750℃で30sおよび950℃で30ｓのガス窒化処理を施した。窒化処理後の鋼板の窒素量を表３に示す。焼鈍分離剤中への硫酸塩添加は、鋼板表面にMgＯおよびMgＯ：100質量部に対して10質量部のMgSO4を添加した焼鈍分離剤を塗布した。その後、それぞれの鋼板を1180℃で50時間の純化焼鈍を兼ねた二次再結晶焼鈍を行い、引き続きリン酸塩系の絶縁張力コーティングの塗布、焼付けと鋼帯の平坦化を目的とする平坦化焼鈍を施して製品板とした。
かくして得られた製品板の磁気特性について調べた結果を、表３に併記する。【００６３】
【表３】
2017094797.tif 000005
【００６４】
表３に示したように、Ｓおよび／またはSeを合計で0.005％以上0.010％以下かつSnおよび／またはSbを合計で0.020％以上0.300％以下に制御することで磁束密度Ｂ8が1.920Ｔ以上となった。加えて、一次再結晶焼鈍板への窒化処理や焼鈍分離剤中への硫酸塩添加により、磁束密度Ｂ8が1.940Ｔ以上となった。【００６５】
（実施例３）
表３に示したNo.13-b、13-c、18-bおよび18-cのサンプルについて、表４に示す磁区細分化処理の効果を確認する実験を行った。エッチングは、冷延鋼板の片面について、幅：80μm、深さ：15μm、圧延方向間隔：５mmの溝を圧延直角方向に形成した。電子ビームは、平坦化焼鈍後の鋼板の片面について、加速電圧：80ｋV、照射間隔：５mm、ビーム電流：３mAの条件で圧延直角方向に連続照射した。連続レーザーは、平坦化焼鈍後の鋼板の片面について、ビーム径：0.3mm、出力：200Ｗ、走査速度：100ｍ/ｓ、照射間隔：５mmの条件で圧延直角方向に連続照射した。
かくして得られた製品の磁気特性について調べた結果を、表４に併記する。【００６６】
【表４】
2017094797.tif 000006
表４に示したように、磁区細分化処理を施すことで、さらに良好な鉄損特性が得られることが分かる。具体的には、電子ビームまたは連続レーザによる磁区細分化処理後の鉄損Ｗ17/50が0.70W/kg以下という、高温スラブ加熱材に匹敵するレベルの優れた鉄損特性を、低コスト、高生産性プロセスである本製造方法で得ることができる。
【産業上の利用可能性】
【００６７】
本発明の方向性電磁鋼板によれば、微量インヒビターを制御することで正常粒成長の抑制力が強化され、二次再結晶時に成長するゴス粒の方位が先鋭化し、低温スラブ加熱法の課題であった製品の磁気特性を大幅に向上させることができる。特に、高磁束密度化が困難とされる板厚：0.23mmのような薄い鋼板であっても、二次再結晶焼鈍後の磁束密度Ｂ8が1.92Ｔ以上という優れた磁気特性をコイル全長で安定的に得ることができる。
【図１】
2017094797.tif 000007
【国際調査報告】
2017094797.tif 000008
2017094797.tif 000009
2017094797.tif 000010
2017094797.tif 000011